여기 에서 C : 0 . 06 ~ 0 . 08 % 은 강관 의 강도 를 증가 시키 는 원소 이 다 . 소정 강도 를 얻 기 위해 0 . 06 % 이상 되 어야 한다 . 다만 , 0 . 08 % 를 초과 하 게 될 경우 성형 성 이 우수 한 폐 라이트 조직 을 얻 기 어렵 다 . 또한 탄소 ( C ) 는 강도 에 매우 예민 한 화학 성분 이 고 , C 에 따라 폐 라이트 조직 의 형성 에 매우 민감 한 결과 를 초래 하 므로 본 발명 은 C 에 의한 심한 조직 변화 를 피하 기 위하 여 좁 은 범위 로 관리 한 것 에 특징 이 있 다 . 즉 , 본 발명 은 C 의 양 을 극 저 ( 0 . 08 % 이하 ) 로 함 으로써 성형 성 이 우수 한 조직 페라이트 조직 을 얻 을 수 있 다 .